(57)【要約】      （修正有）【課題】しみが発生しない装飾品用潤滑処理剤の提供。【解決手段】式（Ａ）で表される化合物及び別の式で表される化合物を合計で１質量％以上の量で含む装飾品用潤処理剤。式（Ａ）で表される化合物がＲＡ１，ＲＡ２及びＲＡ３の内少なくとも一つが、Ｃ１２以上の飽和／不飽和の炭化水素基を有するカルボン酸のエステル基であり、別の式においてはＣ１１以下の飽和／不飽和の炭化水素を有するカルボン酸のエステル基である、夫々の化合物である、装飾品用潤滑処理剤。2018104677.tif 000049【選択図】なし【特許請求の範囲】
【請求項１】
下記式（Ａ）で表される化合物（Ａ）と下記式（Ｂ）で表される化合物（Ｂ）とを含み、前記化合物（Ａ）および前記化合物（Ｂ）を合計で１質量％以上の量で含むことを特徴とする装飾品用潤滑処理剤。
【化１】
2018104677.tif 000033
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化２】
2018104677.tif 000034
（式（ａ）中、Ｒaは、炭素数が１２以上の飽和炭化水素基または炭素数が１２以上の不飽和炭化水素基である。）
【化３】
2018104677.tif 000035
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化４】
2018104677.tif 000036
（式（ｂ）中、Ｒbは、炭素数が１１以下の飽和炭化水素基または炭素数が１１以下の不飽和炭化水素基である。）
【請求項２】
前記装飾品用潤滑処理剤が、前記化合物（Ａ）および前記化合物（Ｂ）を合計で３質量％以上３０質量％以下の量で含む水溶液であることを特徴とする請求項１に記載の装飾品用潤滑処理剤。
【請求項３】
前記化合物（Ａ）として、下記式（ａ１）で表される化合物（ａ１）および下記式（ａ２）で表される化合物（ａ２）を含むことを特徴とする請求項１または２に記載の装飾品用潤滑処理剤。
【化５】
2018104677.tif 000037
（式（ａ１）中、Ｒa11、Ｒa12およびＲa13は、それぞれ独立に下記式（ａａ１）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化６】
2018104677.tif 000038
（式（ａａ１）中、Ｒaa1は、炭素数が１２以上の飽和炭化水素基または炭素数が１２以上の不飽和炭化水素基である。）
【化７】
2018104677.tif 000039
（式（ａ２）中、Ｒa21、Ｒa22およびＲa23のうち２つはＯＨ基であり、Ｒa21、Ｒa22およびＲa23のうちＯＨ基以外は下記式（ａａ２）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化８】
2018104677.tif 000040
（式（ａａ２）中、Ｒaa2は、炭素数が１２以上の飽和炭化水素基または炭素数が１２以上の不飽和炭化水素基である。）
【請求項４】
時計バンド用潤滑処理剤によって金属製の中留を処理する処理工程と、
前記処理工程で処理された前記中留を用いて時計を組み立てる組み立て工程とを含み、
前記時計バンド用潤滑処理剤が、下記式（Ａ）で表される化合物（Ａ）と下記式（Ｂ）で表される化合物（Ｂ）とを含み、前記化合物（Ａ）および前記化合物（Ｂ）を合計で１質量％以上の量で含むことを特徴とする時計の製造方法。
【化９】
2018104677.tif 000041
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化１０】
2018104677.tif 000042
（式（ａ）中、Ｒaは、炭素数が１２以上の飽和炭化水素基または炭素数が１２以上の不飽和炭化水素基である。）
【化１１】
2018104677.tif 000043
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化１２】
2018104677.tif 000044
（式（ｂ）中、Ｒbは、炭素数が１１以下の飽和炭化水素基または炭素数が１１以下の不飽和炭化水素基である。）
【請求項５】
前記時計バンド用潤滑処理剤が、前記化合物（Ａ）および前記化合物（Ｂ）を合計で３質量％以上３０質量％以下の量で含む水溶液であることを特徴とする請求項４に記載の時計の製造方法。
【請求項６】
金属製の中留を有する時計であって、前記中留に、下記式（Ａ）で表される化合物（Ａ）と下記式（Ｂ）で表される化合物（Ｂ）とが付着していることを特徴とする時計。
【化１３】
2018104677.tif 000045
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化１４】
2018104677.tif 000046
（式（ａ）中、Ｒaは、炭素数が１２以上の飽和炭化水素基または炭素数が１２以上の不飽和炭化水素基である。）
【化１５】
2018104677.tif 000047
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【化１６】
2018104677.tif 000048
（式（ｂ）中、Ｒbは、炭素数が１１以下の飽和炭化水素基または炭素数が１１以下の不飽和炭化水素基である。）
【請求項７】
時計バンド用であることを特徴とする請求項１〜３のいずれか１項に記載の装飾品用潤滑処理剤。
【発明の詳細な説明】
【技術分野】
【０００１】
本発明は、装飾品用潤滑処理剤、時計の製造方法および時計に関する。
【背景技術】
【０００２】
腕時計の時計バンドには、６時側バンドと１２時側バンドとを連結する部品である金属製の中留が用いられる。この中留は、手首に腕時計を装着するために係止部を有している。さらに、時計バンドの長さ調整機能を持たせるためにスライド部を有していることがある。
【０００３】
また、製造された中留に対して潤滑組成物を付着させる処理が行われている。潤滑組成物として、たとえば炭化水素および／またはエーテルと、中性リン酸エステルおよび／または中性亜リン酸エステルと、パラフィンとを含む潤滑組成物（特許文献１）が使用されている。
【先行技術文献】
【特許文献】
【０００４】
【特許文献１】特開２０１０−１３３３号公報
【発明の概要】
【発明が解決しようとする課題】
【０００５】
しかしながら、製造された中留に上記潤滑組成物を付着させると、時間の経過によってしみが発生することがあった。また、中留以外に上記潤滑組成物を付着させる場合（具体的には時計やブレスレットなどの装飾品に含まれる摺動部に上記潤滑組成物を付着させる場合）も、時間の経過によってしみが発生することがあった。上記摺動部としては、歯車、軸受け、バンド駒の連結ピンおよび連結孔などが挙げられる。
【０００６】
したがって、本発明の目的は、装飾品（時計バンドの中留の他、時計やブレスレットなどの装飾品に含まれる摺動部）に用いる際に、しみの発生が抑えられる装飾品用潤滑処理剤を提供することにある。
【課題を解決するための手段】
【０００７】
本発明の装飾品用潤滑処理剤は、下記式（Ａ）で表される化合物（Ａ）と下記式（Ｂ）で表される化合物（Ｂ）とを含み、上記化合物（Ａ）および上記化合物（Ｂ）を合計で１質量％以上の量で含む。
【０００８】
【化１】
2018104677.tif 000002
【０００９】
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００１０】
【化２】
2018104677.tif 000003
【００１１】
（式（ａ）中、Ｒaは、炭素数が１２以上の飽和炭化水素基または炭素数が１２以上の不飽和炭化水素基である。）
【００１２】
【化３】
2018104677.tif 000004
【００１３】
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００１４】
【化４】
2018104677.tif 000005
【００１５】
（式（ｂ）中、Ｒbは、炭素数が１１以下の飽和炭化水素基または炭素数が１１以下の不飽和炭化水素基である。）
【発明の効果】
【００１６】
本発明の装飾品用潤滑処理剤は、装飾品（時計バンドの中留の他、時計やブレスレットなどの装飾品に含まれる摺動部）に用いる際に、しみの発生が抑えられる。
【図面の簡単な説明】
【００１７】
【図１】図１は、中留の斜視図である。
【図２】図２は、中留の分解状態の斜視図である。
【発明を実施するための形態】
【００１８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１９】
〔実施形態〕
＜時計バンド用潤滑処理剤＞
実施形態の時計バンド用潤滑処理剤は、化合物（Ａ）と化合物（Ｂ）とを含む。
【００２０】
化合物（Ａ）は下記式（Ａ）で表される。化合物（Ａ）は、１種単独で用いても、２種以上を混合して用いてもよい。化合物（Ａ）は潤滑性に優れる。
【００２１】
【化５】
2018104677.tif 000006
【００２２】
式（Ａ）中、ＲA1、ＲA2およびＲA3のうち少なくとも１つは、それぞれ独立に下記式（ａ）で表される基である。ＲA1、ＲA2およびＲA3のうち下記式（ａ）で表される基以外はＯＨ基（水酸基）である。いいかえると、化合物（Ａ）は、後述する化合物（ａ１）のように、ＲA1、ＲA2およびＲA3のすべてが、それぞれ独立に下記式（ａ）で表される基であってもよい。また、ＲA1、ＲA2およびＲA3のうち２つが、それぞれ独立に下記式（ａ）で表される基であり、下記式（ａ）で表される基以外がＯＨ基であってもよい。具体的には、ＲA1およびＲA2＝下記式（ａ）で表される基、ＲA3＝ＯＨ基の場合；ＲA1およびＲA3＝下記式（ａ）で表される基、ＲA2＝ＯＨ基の場合；ＲA2およびＲA3＝下記式（ａ）で表される基、ＲA1＝ＯＨ基の場合が挙げられる。さらに、後述する化合物（ａ２）のように、ＲA1、ＲA2およびＲA3のうち２つが、ＯＨ基であり、下記式（ａ）で表される基以外が下記式（ａ）で表される基であってもよい。具体的には、ＲA1およびＲA2＝ＯＨ基、ＲA3＝下記式（ａ）で表される基の場合；ＲA1およびＲA3＝ＯＨ基、ＲA2＝下記式（ａ）で表される基の場合；ＲA2およびＲA3＝ＯＨ基、ＲA1＝下記式（ａ）で表される基の場合が挙げられる。これらのうちで、ＲA1、ＲA2およびＲA3のすべてが、それぞれ独立に下記式（ａ）で表される基である場合は、時計バンド用潤滑処理剤の潤滑性をより向上できる。
【００２３】
【化６】
2018104677.tif 000007
【００２４】
式（ａ）中、Ｒaは、炭素数が１２以上の飽和炭化水素基または炭素数が１２以上の不飽和炭化水素基である。Ｒaが不飽和炭化水素基であると、不飽和炭化水素基は金属と相互作用するため、潤滑性をより向上できる。Ｒaは、炭素数が１３以上１９以下の飽和炭化水素基または炭素数が１３以上１９以下の不飽和炭化水素基であることが好ましく、１３以上１７以下の飽和炭化水素基または炭素数が１３以上１７以下の不飽和炭化水素基であることがより好ましく、炭素数が１３以上１７以下の脂肪族飽和炭化水素基または炭素数が１３以上１７以下の脂肪族不飽和炭化水素基であることがさらに好ましい。炭素数が上記範囲にあると、潤滑性をより向上できる。
【００２５】
具体的には、Ｒaとしては、−（ＣＨ2）12ＣＨ3、−（ＣＨ2）14ＣＨ3、−（ＣＨ2）16ＣＨ3、−（ＣＨ2）14−ＣＨ（ＣＨ3）2、−（ＣＨ2)7ＣＨ＝ＣＨ（ＣＨ2）5ＣＨ3、−（ＣＨ2）7ＣＨ＝ＣＨＣＨ2ＣＨ＝ＣＨ（ＣＨ2）4ＣＨ3、−（ＣＨ2）7ＣＨ＝ＣＨ（ＣＨ2）7ＣＨ3が挙げられ、−（ＣＨ2）16ＣＨ3、−（ＣＨ2）7ＣＨ＝ＣＨ（ＣＨ2）7ＣＨ3が特に好適に用いられる。
【００２６】
式（Ａ）中、Ｒ1、Ｒ2、Ｒ3およびＲ4は、それぞれ独立に炭素数が２以上４以下のアルキレン基である。上記アルキレン基としては、エチレン基、ｎ−プロピレン基、ｎ−ブチレン基が挙げられる。Ｒ1、Ｒ2、Ｒ3およびＲ4は、エチレン基であることが好ましい。エチレン基を用いると、化合物（Ａ）の水への溶解性を向上でき、また金属表面への吸着力が向上できる。
【００２７】
式（Ａ）中、ｎ1、ｎ2、ｎ3およびｎ4は、それぞれ独立に１以上の整数であり、かつｎ1、ｎ2、ｎ3およびｎ4の合計は６以上２０以下の整数である。ｎ1、ｎ2、ｎ3およびｎ4が上記範囲にあると、化合物（Ａ）の水への溶解性を向上でき、また金属表面への吸着力が向上できる。
【００２８】
化合物（Ａ）として、化合物（ａ１）および化合物（ａ２）を含むことが好ましい。化合物（ａ１）および化合物（ａ２）を組み合わせた時計バンド用潤滑処理剤は、潤滑性により優れる。
【００２９】
化合物（ａ１）は、下記式（ａ１）で表される。
【００３０】
【化７】
2018104677.tif 000008
【００３１】
式（ａ１）中、Ｒa11、Ｒa12およびＲa13は、それぞれ独立に下記式（ａａ１）で表される基である。上述したように、この場合は、時計バンド用潤滑処理剤の潤滑性をより向上できる。
【００３２】
【化８】
2018104677.tif 000009
【００３３】
式（ａａ１）中、Ｒaa1は、炭素数が１２以上の飽和炭化水素基または炭素数が１２以上の不飽和炭化水素基である。Ｒaa1については、式（Ａ）中のＲaについての説明と同様である。
【００３４】
式（ａ１）中、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。Ｒ1、Ｒ2、Ｒ3およびＲ4ならびにｎ1、ｎ2、ｎ3およびｎ4については、式（Ａ）中のＲ1、Ｒ2、Ｒ3およびＲ4ならびにｎ1、ｎ2、ｎ3およびｎ4についての説明と同様である。
【００３５】
化合物（ａ２）は、下記式（ａ２）で表される。
【００３６】
【化９】
2018104677.tif 000010
【００３７】
式（ａ２）中、Ｒa21、Ｒa22およびＲa23のうち２つはＯＨ基であり、Ｒa21、Ｒa22およびＲa23のうちＯＨ基以外は下記式（ａａ２）で表される基である。上述したように、具体的には、Ｒa21およびＲa22＝ＯＨ基、Ｒa23＝下記式（ａａ２）で表される基の場合；Ｒa21およびＲa23＝ＯＨ基、Ｒa22＝下記式（ａａ２）で表される基の場合；Ｒa22およびＲa23＝ＯＨ基、Ｒa21＝下記式（ａａ２）で表される基の場合が挙げられる。これらのうちで、Ｒa21およびＲa22＝ＯＨ基、Ｒa23＝下記式（ａａ２）で表される基の場合は、化合物（ａ１）と組み合わせると、時計バンド用潤滑処理剤の潤滑性をより向上できる。
【００３８】
【化１０】
2018104677.tif 000011
【００３９】
式（ａａ２）中、Ｒaa2は、炭素数が１２以上の飽和炭化水素基または炭素数が１２以上の不飽和炭化水素基である。Ｒaa2については、式（Ａ）中のＲaについての説明と同様である。
【００４０】
式（ａ２）中、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。Ｒ1、Ｒ2、Ｒ3およびＲ4ならびにｎ1、ｎ2、ｎ3およびｎ4については、式（Ａ）中のＲ1、Ｒ2、Ｒ3およびＲ4ならびにｎ1、ｎ2、ｎ3およびｎ4についての説明と同様である。
【００４１】
化合物（Ｂ）は下記式（Ｂ）で表される。化合物（Ｂ）は、１種単独で用いても、２種以上を混合して用いてもよい。化合物（Ｂ）は潤滑性および水への溶解性に優れる。
【００４２】
【化１１】
2018104677.tif 000012
【００４３】
式（Ｂ）中、ＲB1、ＲB2およびＲB3のうち２つはＯＨ基であり、ＲB1、ＲB2およびＲB3のうちＯＨ基以外は下記式（ｂ）で表される基である。具体的には、ＲB1およびＲB2＝ＯＨ基、ＲB3＝下記式（ｂ）で表される基の場合；ＲB1およびＲB3＝ＯＨ基、ＲB2＝下記式（ｂ）で表される基の場合；ＲB2およびＲB3＝ＯＨ基、ＲB1＝下記式（ｂ）で表される基の場合が挙げられる。これらのうちで、ＲB1およびＲB2＝ＯＨ基、ＲB3＝下記式（ｂ）で表される基の場合は、水への溶解性により優れる。
【００４４】
【化１２】
2018104677.tif 000013
【００４５】
式（ｂ）中、Ｒbは、炭素数が１１以下の飽和炭化水素基または炭素数が１１以下の不飽和炭化水素基である。Ｒbが不飽和炭化水素基であると、不飽和炭化水素基は金属と相互作用するため、潤滑性をより向上できる。Ｒbは、炭素数が３以上１１以下の飽和炭化水素基または炭素数が３以上１１以下の不飽和炭化水素基であることが好ましく、炭素数が３以上１１以下の脂肪族飽和炭化水素基または炭素数が３以上１１以下の脂肪族不飽和炭化水素基であることがより好ましい。炭素数が上記範囲にあると、水への溶解性をより向上できる。
【００４６】
具体的には、Ｒbとしては、−（ＣＨ2）10ＣＨ3、−（ＣＨ2）8ＣＨ3、−（ＣＨ2）6ＣＨ3、−（ＣＨ2）2ＣＨ3が挙げられる。
【００４７】
式（Ｂ）中、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。Ｒ1、Ｒ2、Ｒ3およびＲ4ならびにｎ1、ｎ2、ｎ3およびｎ4については、式（Ａ）中のＲ1、Ｒ2、Ｒ3およびＲ4ならびにｎ1、ｎ2、ｎ3およびｎ4についての説明と同様である。
【００４８】
なお、実施形態の時計バンド用潤滑処理剤は、上記成分のみからなるか、または上記成分と水の他は含まないことが好ましい。この場合は、しみの発生をより抑えられると考えられる。また、実施形態の時計バンド用潤滑処理剤の効果を阻害しない範囲で他の成分を含んでいてもよい。なお、他の成分が含まれる場合は、たとえば化合物（Ａ）および化合物（Ｂ）の合計１００質量部に対して３質量部以下の量で含まれる。
【００４９】
腕時計の時計バンドに用いられる中留は、通常イオンプレーティング法、スパッタリング法などによって製造されるため、製造された中留の表面は非常に清浄である。このため、摩擦力が大きすぎて係止部の係止およびその解除ができないこと、またはスライド部がスライドしないことがある。この場合は、腕時計の装着および取り外しができなかったり、時計バンドの長さ調整ができなかったりする。
【００５０】
そこで、製造された中留に対して潤滑組成物を付着させる処理が行われている。潤滑油組成物として、たとえば炭化水素および／またはエーテルと、中性リン酸エステルおよび／または中性亜リン酸エステルと、パラフィンとを含む潤滑組成物が使用されている。この処理により、係止部およびスライド部が機能できるようになる。
【００５１】
しかしながら、この潤滑組成物は、中留本体内部のスライド部を潤滑処理するために、中留本体内部に注入するように付着させていた。その際、余分に注入した潤滑組成物はふき取れないため、中留本体内部に残存する。この余分に残存した潤滑組成物は十分乾燥しがたく、流れ出しやすい。また、中性リン酸エステルおよび／または中性亜リン酸エステルが分離して、流れ出すこともある。このため、注入から時間が経過すると、上記潤滑組成物は中留本体内部から徐々にしみ出し、中留の表に露出している部分（時計の装着時のみではなく取り外し時においても視認できる部分）にまで広がる。また、金属表面に付着した上記潤滑組成物は時間の経過によりしみ状に視認されやすくなる。このため、中留の表に露出している部分でしみが発生する場合があった。時計の製造工程においても、しみが発生すると、ふき取り作業が行われていた。
【００５２】
なお、係止部は、中留の表に露出している部分、すなわち時計の取り外し時において視認できる部分にある。係止部を潤滑処理するためには、ここに上記潤滑組成物を付着させ、余分な潤滑組成物をふき取り、しみの発生を食い止めようとしていた。しかし、時間の経過によってしみ状に見えることがあった。
【００５３】
これに対して、実施形態の時計バンド用潤滑処理剤は、化合物（Ａ）および化合物（Ｂ）を含んでいるため、これを用いると、係止部およびスライド部が機能できるようになる。また、実施形態の時計バンド用潤滑処理剤による処理によって中留本体内部に付着させた化合物（Ａ）および化合物（Ｂ）は、その場所に留まり、しみ出しにくい。このため、中留の表に露出している部分におけるしみの発生が抑えられる。そもそも、金属製の中留表面に付着した化合物（Ａ）および化合物（Ｂ）は、時間が経過してもしみ状に見えにくい。したがって、係止部などの中留の表に露出している部分に化合物（Ａ）および化合物（Ｂ）を付着させても、しみの発生が抑えられる。
【００５４】
さらに、中留本体内部に付着させた化合物（Ａ）および化合物（Ｂ）は、その場所にとどまるため、実施形態の時計バンド用潤滑処理剤によれば、長期に渡って係止部およびスライド部を機能させられる。
【００５５】
また、化合物（Ａ）および化合物（Ｂ）の構造において、炭化水素基の部分は、潤滑性を有しているため、実施形態の時計バンド用潤滑処理剤を用いると、係止部およびスライド部が機能するようになると考えられる。一方、ソルビタン骨格、ポリオキシエチレン部分およびエステル結合部分（いいかえると炭化水素基以外の部分）、特にエステル結合部分は、親水性を有しており、金属表面に吸着するため、化合物（Ａ）および化合物（Ｂ）は特定の場所に留まりやすいと考えられる。
【００５６】
実施形態の時計バンド用潤滑処理剤は、該処理剤（１００質量％）中に、化合物（Ａ）および化合物（Ｂ）を合計で１質量％以上の量で含む。実施形態の時計バンド用潤滑処理剤は、化合物（Ａ）および化合物（Ｂ）のみを含んでいてもよい。また、実施形態の時計バンド用潤滑処理剤は水溶液であることが好ましく、水溶液（１００質量％）中に、化合物（Ａ）および化合物（Ｂ）を合計で３質量％以上３０質量％以下の量で含むことがより好ましい。化合物（Ａ）および化合物（Ｂ）の濃度が上記範囲にあると、中留の潤滑処理を好適に行える。
【００５７】
時計バンド用潤滑処理剤による処理の際に、加温する場合または超音波をかける場合は、化合物（Ａ）および化合物（Ｂ）を多く含んでおり、比較的粘度が高い時計バンド用潤滑処理剤も好適に用いられる。また、時計バンド用潤滑処理剤による処理の際に、加温せず、超音波をかけない場合は、化合物（Ａ）および化合物（Ｂ）をそれほど多く含んでおらず、比較的粘度が低い時計バンド用潤滑処理剤がより好適に用いられる。
【００５８】
実施形態の時計バンド用潤滑処理剤において、化合物（Ａ）および化合物（Ｂ）の合計を１００質量部として、化合物（Ａ）を３質量部以上６０質量部以下の量で、化合物（Ｂ）を４０質量部以上９７質量部以下の量で含むことが好ましい。化合物（Ａ）および化合物（Ｂ）が上記の量で含まれていると、潤滑性を向上できる。また、化合物（Ａ）として、化合物（ａ１）および化合物（ａ２）を用いる場合は、化合物（ａ１）および化合物（ａ２）の合計を１００質量部として、化合物（ａ１）を４０質量部以上６０質量部以下の量で、化合物（ａ２）を６０質量部以上４０質量部以下の量で含むことが好ましい。化合物（ａ１）および化合物（ａ２）が上記の量で含まれていると、潤滑性をより向上できる。
【００５９】
実施形態の時計バンド用潤滑処理剤の調製方法としては、化合物（Ａ）および化合物（Ｂ）を含む水溶液が得られる限り特に限定されない。しかしながら、たとえば以下の方法によって時計バンド用潤滑処理剤を調製できる。
【００６０】
まず、化合物（Ｂ）に化合物（Ａ）を加え、均一になるよう混合する。次に、得られた混合物を水に溶解させて、水溶液を得る。このようにして、水溶液である時計バンド用潤滑処理剤を調製する。また、化合物（Ａ）として、化合物（ａ１）および化合物（ａ２）を用いるときは、一部の化合物（Ｂ）に化合物（ａ１）を加え、均一になるよう混合する。次いで、得られた混合物を水に溶解させて、水溶液（１）を得る。また、残りの化合物（Ｂ）に化合物（ａ２）を加え、均一になるよう混合する。次いで、得られた混合物を水に溶解させて、水溶液（２）を得る。得られた水溶液（１）および水溶液（２）を混合して、水溶液である時計バンド用潤滑処理剤を調製する。また、化合物（Ａ）および化合物（Ｂ）のみを含む時計バンド用潤滑処理剤の場合は、化合物（Ｂ）に化合物（Ａ）を加え、均一になるよう混合して時計バンド用潤滑処理剤を調製できる。なお、時計バンド用潤滑処理剤の調製においては、水溶液中での化合物（Ａ）および化合物（Ｂ）の濃度、化合物（Ａ）および化合物（Ｂ）の量比、または化合物（ａ１）および化合物（ａ２）の量比は、上述したバンド用潤滑処理剤における好ましい範囲となるように調製することが望ましい。
【００６１】
＜時計の製造方法＞
実施形態の時計の製造方法は、時計バンド用潤滑処理剤によって金属製の中留を処理する処理工程と、上記処理工程で処理された上記中留を用いて時計を組み立てる組み立て工程とを含む。これにより、中留に、化合物（Ａ）および化合物（Ｂ）が付着している時計が得られる。このような時計は、中留の潤滑性に優れ、中留でのしみの発生が抑えられる。
【００６２】
まず、実施形態の時計（腕時計）の製造方法に用いる中留の構造について、図を用いてより具体的に説明する。図１は、中留の斜視図である。図２は、中留の分解状態の斜視図である。
【００６３】
図１に示すように、中留６は、金属製であって、６時側バンド１と１２時側バンド２とに連結されている。なお、６時側バンド１および１２時側バンド２には、最終的には時計本体が連結され、腕時計となる。中留６は、中折れ部材５と、中留本体６ａとから構成されている。中折れ部材５は、中板３とこの中板３の端部に回動可能に連結された枠状の外板４とから構成されている。中板３の表側には係合爪９が植設してある。この係合爪９は軸部９ａの端部に傘部９ｂが形成されている。
【００６４】
図１、図２に示すように、中留本体６ａは、中留枠１６と、プッシュボタン保持部材１７と、スライド板１８と、プッシュボタン１９、２０とから構成されている。
【００６５】
また、スライド板１８は、板本体３５を備えており、この板本体３５には開口部３６が形成してある。この開口部３６の両側縁部にはバンド長手方向に、係合歯部を構成する複数のラチェット歯３７が形成してある。この場合、ラチェット歯３７は、その係止側部３７ａを１２時側バンド２側に向けて形成してある。プッシュボタン１９、２０は、ボタン本体３８を有しており、このボタン本体３８の先部の一側には切欠き部３９が形成してある。この切欠き部３９の先側に円弧形状の係合部４０が形成してあり、切欠き部３９の元側には係合突起４１が形成してある。
【００６６】
プッシュボタン１９、２０は、プッシュボタン保持部材１７に係止され、スライド板１８は、中留枠１６とプッシュボタン保持部材１７との間に係止される。
【００６７】
係止部は、軸部９ａおよび傘部９ｂを有する係合爪９と、係合部４０とから構成され、スライド部は、係合突起４１と、係止側部３７ａを有するラチェット歯３７とから構成される。
【００６８】
次に、処理工程を経た中留６を有する時計の装着操作および取り外し操作（いいかえると係止部の係止操作およびその解除操作）について説明する。装着操作では、時計に手首を通した後に、中板３を外板４側に折り畳んで、中板３に設けた係合爪９を係合部４０に係合する。具体的には、係合部４０に軸部９ａが係止する。このようにして、時計バンドを手首に装着する。一方、取り外し操作では、プッシュボタン１９、２０のボタン本体３８を両側から押して、係合部４０を押し広げて係合爪９の係合を解除し、中板３を外に開き、手首を抜く。
【００６９】
また、処理工程を経た中留６を有する時計の長さ調整操作（いいかえるとスライド部のスライド操作）について説明する。時計バンドを縮める方向に、すなわち６時側バンド１側に向けて外板４を移動させると、スライド板１８は移動してラチェット歯３７がプッシュボタン１９、２０の係合突起４１上を滑り、スライド板１８の移動を止めるとラチェット歯３７に係合突起４１が係合する。これは、スライド板１８にラチェット歯３７が、その係止側部３７ａを１２時側バンド２側に向けて形成してあることによる。このようにして、時計バンドを縮める方向に長さ調整操作が行われる。
【００７０】
一方、時計バンドを伸ばす方向に長さ調整操作を行う場合には、プッシュボタン１９、２０を内側に押さなければならない。これは、ラチェット歯３７の係止側部３７ａが、１２時側バンド２側に向けて形成してあることによる。すなわち、６時側バンド１と離間する方向に１２時側バンド２を引っ張っても、係止側部３７ａと係合突起４１との係合は維持され、スライド板１８が移動しない。プッシュボタン１９、２０を押すと、係合突起４１がスライド板１８のラチェット歯３７から外れる。この状態を保持したままで、６時側バンド１と離間する方向に１２時側バンド２を引っ張って、スライド板１８を移動させる。所定の微調整後にプッシュボタン１９、２０の押えを解除して外方に移動させ、係合突起４１をスライド板１８のラチェット歯３７に係合させる。このようにして、時計バンドを伸ばす方向に長さ調整操作が行われる。
【００７１】
（処理工程）
処理工程では、通常イオンプレーティング法、スパッタリング法などによって製造され、表面が非常に清浄な中留であって、上述した構造を有する中留６を用いる。この中留６は、摩擦力が大きすぎて係止部およびスライド部が機能していない状態にある。
【００７２】
処理工程では、上記中留６を上述した時計バンド用潤滑処理剤の水溶液に浸漬する。水溶液への浸漬は、常温で行ってもよい。あるいは、たとえば３０℃以上６０℃以下の温度に加温しながら行ってもよい。また、超音波をかけながら行ってもよい。次いで、中留６を水で洗い、乾燥する。この処理工程により、中留６の表面に化合物（Ａ）および化合物（Ｂ）が付着する。時計バンド用潤滑処理剤は水溶液であり、中留６を該水溶液に浸漬して処理するため、中留本体６ａの内部にも化合物（Ａ）および化合物（Ｂ）を付着できる。
【００７３】
この処理工程によって、上述した時計の装着操作および取り外し操作、ならびに長さ調整操作（いいかえると係止部の係止操作およびその解除操作、ならびにスライド部のスライド操作）が可能になる。すなわち、係止部およびスライド部が機能を発揮できるようになる。また、この処理工程によれば、しみの発生が抑えられる。上述のように、中留の表に露出している部分に化合物（Ａ）および化合物（Ｂ）が付着していても、しみ状には見えにくい。したがって、係止部およびスライド部を含む中留６全体を水溶液に浸漬して、中留６の表面全体に化合物（Ａ）および化合物（Ｂ）を付着させる簡便な処理手順が採用できる。
【００７４】
（組み立て工程）
組み立て工程では、上記処理工程で処理された上記中留６を用いて時計を組み立てる。具体的には、公知の部品を用いて公知の方法で行うことができる。
【００７５】
実施形態の時計の製造方法に用いる中留は、係止部またはスライド部を有していればよく、上述した構造を有する中留６に限らない。さらに、係止部は、手首に腕時計を装着できればよく、上述した構造の係止部に限らない。スライド部は、時計バンドの長さ調整機能を有していればよく、上述した構造のスライド部に限らない。また、処理工程後、組み立て工程において、６時側バンド１および１２時側バンド２と中留６とを組み立ててもよい。
【００７６】
＜時計＞
実施形態の時計は、金属製の中留を有する。中留の構造については、具体的には、時計の製造方法において説明したとおりである。上記中留（具体的には中留の表面）に、上記式（Ａ）で表される化合物（Ａ）と上記式（Ｂ）で表される化合物（Ｂ）とが付着している。化合物（Ａ）および化合物（Ｂ）については、実施形態の時計バンド用潤滑処理剤において説明したとおりである。実施形態の時計は、中留の潤滑性に優れ、中留でのしみの発生が抑えられる。
【００７７】
ここで、化合物（Ａ）および化合物（Ｂ）が付着していることは、液体クロマトグラフィー質量分析法（ＬＣ/ＭＳ）などによって確認できる。なお、実施形態の時計が有する中留は、係止部またはスライド部を有していればよく、上述した構造を有する中留６に限らない。さらに、係止部は、手首に腕時計を装着できればよく、上述した構造の係止部に限らない。スライド部は、時計バンドの長さ調整機能を有していればよく、上述した構造のスライド部に限らない。
【００７８】
また、実施形態の時計は、たとえば実施形態の時計の製造方法において説明した処理工程および組み立て工程により得られる。
【００７９】
＜その他の実施形態＞
上記実施形態では、装飾品用潤滑処理剤のうち、時計バンド用潤滑処理剤について説明した。その他の実施形態（その他の装飾品用潤滑処理剤）として、たとえば時計やブレスレットなどの装飾品に含まれる摺動部用潤滑処理剤が挙げられる。その他の実施形態において、摺動部としては、歯車、軸受け、バンド駒の連結ピンおよび連結孔などの摺動部品が挙げられる。その他の実施形態について、成分およびその割合、調製方法などの詳細は、上記時計バンド用潤滑処理剤と同様である。なお、この摺動部用潤滑処理剤は、上述した処理工程に準じて、適宜摺動部に適用できる。その他の実施形態について、発揮される効果も、上記時計バンド用潤滑処理剤と同様である。すなわち、しみの発生が抑えられ、また、長期に渡って優れた潤滑性を維持できる。
【００８０】
以上より、本発明は以下に関する。
【００８１】
［１］下記式（Ａ）で表される化合物（Ａ）と下記式（Ｂ）で表される化合物（Ｂ）とを含み、上記化合物（Ａ）および上記化合物（Ｂ）を合計で１質量％以上の量で含むことを特徴とする装飾品用潤滑処理剤。
【００８２】
【化１３】
2018104677.tif 000014
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００８３】
【化１４】
2018104677.tif 000015
（式（ａ）中、Ｒaは、炭素数が１２以上の飽和炭化水素基または炭素数が１２以上の不飽和炭化水素基である。）
【００８４】
【化１５】
2018104677.tif 000016
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００８５】
【化１６】
2018104677.tif 000017
（式（ｂ）中、Ｒbは、炭素数が１１以下の飽和炭化水素基または炭素数が１１以下の不飽和炭化水素基である。）
【００８６】
［２］  上記装飾品用潤滑処理剤が、上記化合物（Ａ）および上記化合物（Ｂ）を合計で３質量％以上３０質量％以下の量で含む水溶液であることを特徴とする［１］に記載の装飾品用潤滑処理剤。
【００８７】
上記装飾品用潤滑処理剤は、たとえば時計バンドの中留に用いる際に、しみの発生を抑えられる。
【００８８】
［３］上記化合物（Ａ）として、下記式（ａ１）で表される化合物（ａ１）および下記式（ａ２）で表される化合物（ａ２）を含むことを特徴とする［１］または［２］に記載の装飾品用潤滑処理剤。
【００８９】
【化１７】
2018104677.tif 000018
（式（ａ１）中、Ｒa11、Ｒa12およびＲa13は、それぞれ独立に下記式（ａａ１）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００９０】
【化１８】
2018104677.tif 000019
（式（ａａ１）中、Ｒaa1は、炭素数が１２以上の飽和炭化水素基または炭素数が１２以上の不飽和炭化水素基である。）
【００９１】
【化１９】
2018104677.tif 000020
（式（ａ２）中、Ｒa21、Ｒa22およびＲa23のうち２つはＯＨ基であり、Ｒa21、Ｒa22およびＲa23のうちＯＨ基以外は下記式（ａａ２）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００９２】
【化２０】
2018104677.tif 000021
（式（ａａ２）中、Ｒaa2は、炭素数が１２以上の飽和炭化水素基または炭素数が１２以上の不飽和炭化水素基である。）
【００９３】
上記装飾品用潤滑処理剤は、たとえば時計バンドの中留に用いる際に、しみの発生をより抑えられる。
【００９４】
［４］時計バンド用潤滑処理剤によって金属製の中留を処理する処理工程と、
上記処理工程で処理された上記中留を用いて時計を組み立てる組み立て工程とを含み、
上記時計バンド用潤滑処理剤が、下記式（Ａ）で表される化合物（Ａ）と下記式（Ｂ）で表される化合物（Ｂ）とを含み、上記化合物（Ａ）および上記化合物（Ｂ）を合計で１質量％以上の量で含むことを特徴とする時計の製造方法。
【００９５】
【化２１】
2018104677.tif 000022
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００９６】
【化２２】
2018104677.tif 000023
（式（ａ）中、Ｒaは、炭素数が１２以上の飽和炭化水素基または炭素数が１２以上の不飽和炭化水素基である。）
【００９７】
【化２３】
2018104677.tif 000024
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【００９８】
【化２４】
2018104677.tif 000025
（式（ｂ）中、Ｒbは、炭素数が１１以下の飽和炭化水素基または炭素数が１１以下の不飽和炭化水素基である。）
【００９９】
［５］上記時計バンド用潤滑処理剤が、上記化合物（Ａ）および上記化合物（Ｂ）を合計で３質量％以上３０質量％以下の量で含む水溶液であることを特徴とする［４］に記載の時計の製造方法。
【０１００】
上記時計の製造方法によれば、時計バンドの中留において、しみの発生を抑えられる時計が得られる。
【０１０１】
［６］金属製の中留を有する時計であって、上記中留に、下記式（Ａ）で表される化合物（Ａ）と下記式（Ｂ）で表される化合物（Ｂ）とが付着していることを特徴とする時計。
【０１０２】
【化２５】
2018104677.tif 000026
（式（Ａ）中、ＲA1、ＲA2およびＲA3のうち少なくとも１つは、それぞれ独立に下記式（ａ）で表される基であり、ＲA1、ＲA2およびＲA3のうち下記式（ａ）で表される基以外はＯＨ基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【０１０３】
【化２６】
2018104677.tif 000027
（式（ａ）中、Ｒaは、炭素数が１２以上の飽和炭化水素基または炭素数が１２以上の不飽和炭化水素基である。）
【０１０４】
【化２７】
2018104677.tif 000028
（式（Ｂ）中、ＲB1、ＲB2およびＲB3のうち２つはＯＨ基であり、ＲB1、ＲB2およびＲB3のうちＯＨ基以外は下記式（ｂ）で表される基であり、Ｒ1、Ｒ2、Ｒ3およびＲ4は、それぞれ独立に炭素数が２以上４以下のアルキレン基であり、ｎ1、ｎ2、ｎ3およびｎ4は、それぞれ独立に１以上の整数であり、かつｎ1、ｎ2、ｎ3およびｎ4の合計は６以上２０以下の整数である。）
【０１０５】
【化２８】
2018104677.tif 000029
（式（ｂ）中、Ｒbは、炭素数が１１以下の飽和炭化水素基または炭素数が１１以下の不飽和炭化水素基である。）
【０１０６】
上記時計は、時計バンドの中留において、しみの発生を抑えられる。
【０１０７】
［７］  時計バンド用であることを特徴とする［１］〜［３］のいずれか１つに記載の装飾品用潤滑処理剤。
【０１０８】
上記装飾品用潤滑処理剤は、時計バンドの中留に用いる際に、しみの発生を抑えられる。
【０１０９】
［実施例］
［実施例１−１］
化合物（Ａ）としてポリオキシエチレンソルビタントリオレエート（化合物（ａ１）;上記式（ａ１）中、Ｒa11、Ｒa12およびＲa13が上記式（ａａ１）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ１）中、Ｒaa1が−（ＣＨ2）7ＣＨ＝ＣＨ（ＣＨ2）7ＣＨ3である場合）２０質量部およびポリオキシエチレンソルビタンモノステアレート（化合物（ａ２）;上記式（ａ２）中、Ｒa21およびＲa22がＯＨ基であり、Ｒa23が上記式（ａａ２）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ２）中、Ｒaa2が−（ＣＨ2）16ＣＨ3である場合）２５質量部と、化合物（Ｂ）としてポリオキシエチレンソルビタンモノラウレート（上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）10ＣＨ3である場合）５５質量部とを用いた。
【０１１０】
まず、一部の化合物（Ｂ）（３０質量部）に化合物（ａ１）を加え、均一になるよう混合した。次いで、得られた混合物を水に溶解させて、水溶液（１）を得た。また、残りの化合物（Ｂ）（２５質量部）に化合物（ａ２）を加え、均一になるよう混合した。次いで、得られた混合物を水に溶解させて、水溶液（２）を得た。得られた水溶液（１）および水溶液（２）を混合して、水溶液である時計バンド用潤滑処理剤を調製した。ここで、時計バンド用潤滑処理剤は、化合物（Ａ）および化合物（Ｂ）を合計で１５質量％の量で含む水溶液となるように調製した。
【０１１１】
［実施例１−２］
時計バンド用潤滑処理剤が化合物（Ａ）および化合物（Ｂ）を合計で３質量％の量で含む水溶液となるように調製した以外は、実施例１−１と同様にして、時計バンド用潤滑処理剤を得た。
【０１１２】
［実施例１−３］
時計バンド用潤滑処理剤が化合物（Ａ）および化合物（Ｂ）を合計で１０質量％の量で含む水溶液となるように調製した以外は、実施例１−１と同様にして、時計バンド用潤滑処理剤を得た。
【０１１３】
［実施例１−４］
時計バンド用潤滑処理剤が化合物（Ａ）および化合物（Ｂ）を合計で２０質量％の量で含む水溶液となるように調製した以外は、実施例１−１と同様にして、時計バンド用潤滑処理剤を得た。
【０１１４】
［実施例１−５］
時計バンド用潤滑処理剤が化合物（Ａ）および化合物（Ｂ）を合計で３０質量％の量で含む水溶液となるように調製した以外は、実施例１−１と同様にして、時計バンド用潤滑処理剤を得た。
【０１１５】
［実施例１−６］
化合物（ａ１）を５質量部、化合物（ａ２）を５質量部および化合物（Ｂ）を９０質量部の量で用いたこと、ならびに水溶液（１）の調製に化合物（Ｂ）を４５質量部用い、水溶液（２）の調製に化合物（Ｂ）を４５質量部用いたこと以外は、実施例１−１と同様にして、時計バンド用潤滑処理剤を得た。
【０１１６】
［実施例１−７］
時計バンド用潤滑処理剤が化合物（Ａ）および化合物（Ｂ）を合計で３質量％の量で含む水溶液となるように調製した以外は、実施例１−６と同様にして、時計バンド用潤滑処理剤を得た。
【０１１７】
［実施例１−８］
時計バンド用潤滑処理剤が化合物（Ａ）および化合物（Ｂ）を合計で３０質量％の量で含む水溶液となるように調製した以外は、実施例１−６と同様にして、時計バンド用潤滑処理剤を得た。
【０１１８】
［実施例１−９］
化合物（ａ１）を２５質量部、化合物（ａ２）を２０質量部および化合物（Ｂ）を５５質量部の量で用いたこと、ならびに水溶液（１）の調製に化合物（Ｂ）を３５質量部用い、水溶液（２）の調製に化合物（Ｂ）を２０質量部用いたこと以外は、実施例１−１と同様にして、時計バンド用潤滑処理剤を得た。
【０１１９】
［実施例１−１０］
時計バンド用潤滑処理剤が化合物（Ａ）および化合物（Ｂ）を合計で３質量％の量で含む水溶液となるように調製した以外は、実施例１−９と同様にして、時計バンド用潤滑処理剤を得た。
【０１２０】
［実施例１−１１］
時計バンド用潤滑処理剤が化合物（Ａ）および化合物（Ｂ）を合計で３０質量％の量で含む水溶液となるように調製した以外は、実施例１−９と同様にして、時計バンド用潤滑処理剤を得た。
【０１２１】
［実施例１−１２］
化合物（ａ１）として、上記式（ａ１）中、Ｒa11、Ｒa12およびＲa13が上記式（ａａ１）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ１）中、Ｒaa1が−（ＣＨ2）12ＣＨ3である化合物を用いた以外は、実施例１−１と同様にして、時計バンド用潤滑処理剤を得た。
【０１２２】
［実施例１−１３］
化合物（ａ２）として、上記式（ａ２）中、Ｒa21およびＲa22がＯＨ基であり、Ｒa23が上記式（ａａ２）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ２）中、Ｒaa2が−（ＣＨ2）12ＣＨ3である化合物を用いた以外は、実施例１−１と同様にして、時計バンド用潤滑処理剤を得た。
【０１２３】
［実施例１−１４］
化合物（Ｂ）として、上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）2ＣＨ3である化合物を用いた以外は、実施例１−１と同様にして、時計バンド用潤滑処理剤を得た。
【０１２４】
［実施例２−１］
化合物（Ａ）としてポリオキシエチレンソルビタントリオレエート（化合物（ａ１）;上記式（ａ１）中、Ｒa11、Ｒa12およびＲa13が上記式（ａａ１）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ１）中、Ｒaa1が−（ＣＨ2）7ＣＨ＝ＣＨ（ＣＨ2）7ＣＨ3である場合）４０質量部と、化合物（Ｂ）としてポリオキシエチレンソルビタンモノラウレート（上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）10ＣＨ3である場合）６０質量部とを用いた。
【０１２５】
まず、化合物（Ｂ）に化合物（Ａ）を加え、均一になるよう混合した。次いで、得られた混合物を水に溶解させて、水溶液である時計バンド用潤滑処理剤を調製した。ここで、時計バンド用潤滑処理剤は、化合物（Ａ）および化合物（Ｂ）を合計で１５質量％の量で含む水溶液となるように調製した。
【０１２６】
［実施例２−２］
時計バンド用潤滑処理剤が化合物（Ａ）および化合物（Ｂ）を合計で３質量％の量で含む水溶液となるように調製した以外は、実施例２−１と同様にして、時計バンド用潤滑処理剤を得た。
【０１２７】
［実施例２−３］
時計バンド用潤滑処理剤が化合物（Ａ）および化合物（Ｂ）を合計で３０質量％の量で含む水溶液となるように調製した以外は、実施例２−１と同様にして、時計バンド用潤滑処理剤を得た。
【０１２８】
［実施例２−４］
化合物（Ａ）を２０質量部および化合物（Ｂ）を８０質量部の量で用いた以外は、実施例２−１と同様にして、時計バンド用潤滑処理剤を得た。
【０１２９】
［実施例２−５］
時計バンド用潤滑処理剤が化合物（Ａ）および化合物（Ｂ）を合計で３質量％の量で含む水溶液となるように調製した以外は、実施例２−４と同様にして、時計バンド用潤滑処理剤を得た。
【０１３０】
［実施例２−６］
時計バンド用潤滑処理剤が化合物（Ａ）および化合物（Ｂ）を合計で３０質量％の量で含む水溶液となるように調製した以外は、実施例２−４と同様にして、時計バンド用潤滑処理剤を得た。
【０１３１】
［実施例２−７］
化合物（Ａ）（化合物（ａ１））として、上記式（ａ１）中、Ｒa11、Ｒa12およびＲa13が上記式（ａａ１）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ１）中、Ｒaa1が−（ＣＨ2）12ＣＨ3である化合物を用いた以外は、実施例２−１と同様にして、時計バンド用潤滑処理剤を得た。
【０１３２】
［実施例２−８］
化合物（Ｂ）として、上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）2ＣＨ3である化合物を用いた以外は、実施例２−１と同様にして、時計バンド用潤滑処理剤を得た。
【０１３３】
［実施例３−１］
化合物（Ａ）としてポリオキシエチレンソルビタンモノステアレート（化合物（ａ２）;上記式（ａ２）中、Ｒa21およびＲa22がＯＨ基であり、Ｒa23が上記式（ａａ２）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ２）中、Ｒaa2が−（ＣＨ2）16ＣＨ3である場合）６０質量部と、化合物（Ｂ）としてポリオキシエチレンソルビタンモノラウレート（上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）10ＣＨ3である場合）４０質量部とを用いた。
【０１３４】
まず、化合物（Ｂ）に化合物（Ａ）を加え、均一になるよう混合した。次いで、得られた混合物を水に溶解させて、水溶液である時計バンド用潤滑処理剤を調製した。ここで、時計バンド用潤滑処理剤は、化合物（Ａ）および化合物（Ｂ）を合計で１５質量％の量で含む水溶液となるように調製した。
【０１３５】
［実施例３−２］
時計バンド用潤滑処理剤が化合物（Ａ）および化合物（Ｂ）を合計で３質量％の量で含む水溶液となるように調製した以外は、実施例３−１と同様にして、時計バンド用潤滑処理剤を得た。
【０１３６】
［実施例３−３］
時計バンド用潤滑処理剤が化合物（Ａ）および化合物（Ｂ）を合計で３０質量％の量で含む水溶液となるように調製した以外は、実施例３−１と同様にして、時計バンド用潤滑処理剤を得た。
【０１３７】
［実施例３−４］
化合物（Ａ）を４０質量部および化合物（Ｂ）を６０質量部の量で用いた以外は、実施例３−１と同様にして、時計バンド用潤滑処理剤を得た。
【０１３８】
［実施例３−５］
時計バンド用潤滑処理剤が化合物（Ａ）および化合物（Ｂ）を合計で３質量％の量で含む水溶液となるように調製した以外は、実施例３−４と同様にして、時計バンド用潤滑処理剤を得た。
【０１３９】
［実施例３−６］
時計バンド用潤滑処理剤が化合物（Ａ）および化合物（Ｂ）を合計で３０質量％の量で含む水溶液となるように調製した以外は、実施例３−４と同様にして、時計バンド用潤滑処理剤を得た。
【０１４０】
［実施例３−７］
化合物（Ａ）を２０質量部および化合物（Ｂ）を８０質量部の量で用いた以外は、実施例３−１と同様にして、時計バンド用潤滑処理剤を得た。
【０１４１】
［実施例３−８］
時計バンド用潤滑処理剤が化合物（Ａ）および化合物（Ｂ）を合計で３質量％の量で含む水溶液となるように調製した以外は、実施例３−７と同様にして、時計バンド用潤滑処理剤を得た。
【０１４２】
［実施例３−９］
時計バンド用潤滑処理剤が化合物（Ａ）および化合物（Ｂ）を合計で３０質量％の量で含む水溶液となるように調製した以外は、実施例３−７と同様にして、時計バンド用潤滑処理剤を得た。
【０１４３】
［実施例３−１０］
化合物（Ａ）（化合物（ａ２））として、上記式（ａ２）中、Ｒa21およびＲa22がＯＨ基であり、Ｒa23が上記式（ａａ２）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であって、上記式（ａａ２）中、Ｒaa2が−（ＣＨ2）12ＣＨ3である化合物を用いた以外は、実施例３−１と同様にして、時計バンド用潤滑処理剤を得た。
【０１４４】
［実施例３−１１］
化合物（Ｂ）として、上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）2ＣＨ3である化合物を用いた以外は、実施例３−１と同様にして、時計バンド用潤滑処理剤を得た。
【０１４５】
［比較例１］
化合物（Ｂ）としてポリオキシエチレンソルビタンモノラウレート（上記式（Ｂ）中、ＲB1およびＲB2がＯＨ基であり、ＲB3が上記式（ｂ）で表される基であり、Ｒ1、Ｒ2、Ｒ3およびＲ4がエチレン基であり、ｎ1、ｎ2、ｎ3およびｎ4が、それぞれ独立に１以上の整数であり、かつｎ1、ｎ2、ｎ3およびｎ4の合計が６以上２０以下の整数であり、上記式（ｂ）中、Ｒbが−（ＣＨ2）10ＣＨ3である場合）を用いた。化合物（Ｂ）を水に溶解させて、化合物（Ｂ）を１５質量％の量で含む水溶液を調製した。
【０１４６】
＜評価方法および評価結果＞
調製した時計バンド用潤滑処理剤を用いて、図１および図２に示す中留６を処理した。具体的には、中留６を時計バンド用潤滑処理剤の水溶液に浸漬した。水溶液への浸漬は、常温で行った。次いで、中留６を水で洗い、乾燥させた。この処理により、中留６の表面（中留本体６aの内部表面）に化合物（Ａ）および化合物（Ｂ）を付着させた。
【０１４７】
処理直後の中留６について、スライド部が潤滑できるか、すなわち時計バンドを縮める方向にスライド操作が可能かを調べた。次に、処理後の中留６に対して、時計バンドを縮める方向へのスライド操作と、時計バンドを伸ばす方向へのスライド操作を１０分間連続して行った。連続スライド操作後の中留６について、スライド部が潤滑できるか、すなわち時計バンドを縮める方向にスライド操作が可能かを調べた。また、処理後の中留６に対して、湿度８０％ＲＨ、温度９５℃で１５０時間エージング試験を行った。エージング試験後の中留６について、スライド部が潤滑できるか、すなわち時計バンドを縮める方向にスライド操作が可能かを調べた。ここで、スライド部が潤滑できるかについては、室温（２０℃）で行った。結果を以下の評価基準で評価した。評価結果を表１〜表３に示す。なお、表１には、比較例２として、時計バンド用潤滑処理剤による処理を行わなかった中留６についての評価結果も示す。
【０１４８】
ＡＡ：小さい押圧力で時計バンドを縮める方向にスライド操作ができる。
Ａ：ＡＡよりも大きい押圧力で時計バンドを縮める方向にスライド操作ができる。
Ｂ：ＡＡよりもかなり大きい押圧力で時計バンドを縮める方向にスライド操作ができる。
Ｃ：押圧力を加えても時計バンドを縮める方向にスライド操作ができない。
【０１４９】
また、処理直後の中留６について、しみが発生していないかを調べた。実施例で調製した時計バンド用潤滑処理剤のいずれを用いた場合も、しみは発生していなかった。さらに、連続スライド操作後の中留６およびエージング試験後の中留６について、しみが発生していないかを調べた。実施例で調製した時計バンド用潤滑処理剤のいずれを用いた場合も、しみは発生していなかった。このように、本実施形態の時計バンド用潤滑処理剤は、しみの発生を抑えられると共に、潤滑性も向上できる。
【０１５０】
【表１】
2018104677.tif 000030
【０１５１】
【表２】
2018104677.tif 000031
【０１５２】
【表３】
2018104677.tif 000032
【０１５３】
上記実施例は、時計バンド用潤滑処理剤についての実施例である。これらの結果から、その他の装飾品用潤滑処理剤（たとえば時計やブレスレットなどの装飾品に含まれる摺動部用潤滑処理剤）も、上記時計バンド用潤滑処理剤と同様の効果を発揮できると考えられる。すなわち、しみの発生が抑えられ、また、長期に渡って優れた潤滑性を維持できると考えられる。
【符号の説明】
【０１５４】
１  ６時側バンド
２  １２時側バンド
３  中板
４  外板
５  中折れ部材
６  中留
６ａ  中留本体
９  係合爪
９ａ  軸部
９ｂ  傘部
１６  中留枠
１７  プッシュボタン保持部材
１８  スライド板
１９、２０  プッシュボタン
３５  板本体
３６  開口部
３７  ラチェット歯
３７a  係止側部
３８  ボタン本体
３９  切欠き部
４０  係合部
４１  係合突起
【図１】
2018104677.tif 000050
【図２】
2018104677.tif 000051